(57)【要約】【課題】速硬化性に優れた熱硬化性オキセタン組成物及び優れた機械的特性を有する硬化物を提供する。【解決手段】本発明は、（Ａ）オキセタン化合物、（Ｂ）有機カルボン酸、有機カルボン酸無水物および有機カルボン酸エステルからなる群より選ばれる硬化剤、ならびに（Ｃ）希土類ルイス酸である硬化触媒を含んでなる熱硬化性オキセタン組成物を提供する。さらに、本発明は、上記熱硬化性オキセタン組成物を加熱硬化させて得られる硬化物を提供する。本発明の組成物は、低温かつ短時間で充分に硬化し、速い硬化速度を有する。得られた硬化物は、機械的特性（例えば、引張強度、弾性、表面硬度、曲げ強度)、耐久性（例えば、耐溶剤性、耐候性）に優れている。【選択図】なし【特許請求の範囲】
【請求項１】
（Ａ）オキセタン化合物、
（Ｂ）有機カルボン酸、有機カルボン酸無水物および有機カルボン酸エステルからなる群より選ばれる硬化剤、ならびに
（Ｃ）希土類ルイス酸である硬化触媒
を含んでなる熱硬化性オキセタン組成物。
【請求項２】
オキセタン化合物（Ａ）が、式：
2008163311.tif 000012
［式中、Ｒはｎ価の有機基を表し、
Ｒ1は水素原子または１価の脂肪族基であり、１分子中のｎ個のＲ1は同一であっても異なっていてもよく、
ｎは１以上の整数である。］
で示される化合物である請求項１に記載の熱硬化性オキセタン組成物。
【請求項３】
オキセタン化合物（Ａ）が、4,4'-(3-エチルオキセタン-3-イルメチルオキシメチル)ビフェニル及び3-エチル-3-ヒドロキシメチルオキセタンからなる群より選ばれる少なくとも１種である請求項１に記載の熱硬化性オキセタン組成物。
【請求項４】
硬化剤（Ｂ）が二塩基酸の無水物である請求項１に記載の熱硬化性オキセタン組成物。
【請求項５】
硬化触媒（Ｃ）が、一般式：
ＭＸｍ・Ｌｎ
［式中、Ｍは，希土類金属元素の金属イオンであり、
Ｘはアニオンであり、
ＬはＭに配位力のある中性分子であり、
ｍは金属Ｍの原子価数であり、
ｎは０〜１０の整数である。］
で表されるルイス酸である請求項１に記載の熱硬化性オキセタン組成物。
【請求項６】
硬化触媒（Ｃ）が、ランタン、サマリウム、ユウロピウム及びイッテルビウムからなる群より選ばれる少なくとも１種の希土類金属元素を含む請求項１に記載の熱硬化性オキセタン組成物。
【請求項７】
硬化触媒（Ｃ）がランタン（La）、サマリウム（Sm）、ユウロピウム（Eu）またはイッテルビウム（Yb）のトリフレートまたはアセチルアセトナートである請求項１に記載の熱硬化性オキセタン組成物。
【請求項８】
請求項１に記載の熱硬化性オキセタン組成物を加熱により硬化させて得られる硬化物。
【発明の詳細な説明】
【技術分野】
【０００１】
本発明は、熱硬化性オキセタン組成物及びその硬化物に関するものである。
【背景技術】
【０００２】
カチオン硬化剤を用いる光／熱硬化性オキセタン樹脂については、物品表面のハードコート剤、光硬化性の接着剤、注型用樹脂などの分野で盛んに研究されている。
【０００３】
特開平１１−２０９５９９号公報（特許文献１）には、オキセタン環を有する化合物と光カチオン重合開始剤からなる、光学素子等の封止に有用な注型用樹脂が述べられている。また、特開平８−８５７７５号公報（特許文献２）には、１ないし４個のオキセタン環を有する化合物と、光カチオン重合開始剤からなる、鋼板の表面コートに適した樹脂組成物が述べられている。しかし、このようなカチオン硬化性の樹脂は、オキセタン化合物を単独重合させ、もしくはエポキシ樹脂と共重合させてなる樹脂であり、通常のエポキシ樹脂組成物のように、特性付与のために硬化剤を併用することができないという欠点を有する。加えて、オキセタン化合物が高価であることが、オキセタンのカチオン硬化による熱硬化性樹脂の一般化を阻んでいる。 
【０００４】
一方、オキセタンは種々のプロトン性の化合物と反応することが知られており、西久保らは、フェノール硬化剤とオキセタン化合物の重合の検討結果（Journal of Polymer Science，Part A；Polymer Chemistry，vol.37，2781〜2790（1999）（非特許文献１））を発表している。それによれば、二官能のフェノール類と二官能のオキセタン化合物とが、特定の触媒下でゲル化を起こすことが開示されている。 
【０００５】
また、オキセタン化合物はカルボン酸と重付加し、次いで重縮合反応を起こすことが知られており、特開平１１−４３５４０号公報（特許文献３）では、分子中に１〜４個のオキセタン環を有する化合物と、カルボキシル基を有する化合物に、４級オニウム塩を硬化促進剤として加えることで、熱硬化性樹脂とする技術が開示されている。しかし、これらの４級オニウム塩を用いるオキセタン樹脂組成物は、硬化速度が非常に遅く、硬化に高い温度を必要とするか、あるいは硬化に長い時間が必要であり、熱硬化性樹脂としての実用性に乏しかった。
【０００６】
特開２００３−０１２７９４号公報（特許文献４）は、オキセタン化合物およびカルボン酸無水物に硬化触媒としてルイス酸または有機ホウ素化合物を添加してなる硬化性樹脂を提案しているが、ルイス酸において使用されている金属は、亜鉛のような卑金属であり、充分な硬化性は得られていない。
【特許文献１】特開平１１−２０９５９９号公報
【特許文献２】特開平８−８５７７５号公報
【特許文献３】特開平１１−４３５４０号公報
【特許文献４】特開２００３−０１２７９４号公報
【非特許文献１】Journal of Polymer Science，Part A；Polymer Chemistry，vol.37，2781〜2790（1999）
【発明の開示】
【発明が解決しようとする課題】
【０００７】
本発明の目的は、硬化性、特に速硬化性に優れた熱硬化性オキセタン組成物及び優れた機械的特性および耐久性を有する硬化物を提供することにある。
【課題を解決するための手段】
【０００８】
本発明者らは、熱硬化性オキセタン樹脂のこのような現状に鑑み、鋭意検討の結果、オキセタン化合物、カルボン酸類、および特定の硬化触媒を用いることで、硬化剤の種類により種々の特性を発揮でき、且つ十分実用に供することのできる硬化性、例えば、150℃以下の温度で且つ30分以内に十分な硬化できる性能を有する樹脂組成物を得ることに成功した。
【０００９】
本発明は、
（Ａ）オキセタン化合物、
（Ｂ）有機カルボン酸、有機カルボン酸無水物および有機カルボン酸エステルからなる群より選ばれる硬化剤、ならびに
（Ｃ）希土類ルイス酸である硬化触媒
を含んでなる熱硬化性オキセタン組成物を提供する。
さらに、本発明は、上記熱硬化性オキセタン組成物を加熱硬化させて得られる硬化物を提供する。
【発明の効果】
【００１０】
本発明の組成物は、低温かつ短時間で充分に硬化し、速い硬化速度を有する。得られた硬化物は、機械的特性（例えば、引張強度、弾性、表面硬度、曲げ強度)、耐久性（例えば、耐溶剤性、耐候性）に優れている。
【発明を実施するための最良の形態】
【００１１】
オキセタン化合物（Ａ）としては、種々のオキセタン誘導体を使用できる。オキセタン化合物（Ａ）の例は、式：
2008163311.tif 000002
［式中、Ｒはｎ価の有機基を表し、
Ｒ1は水素原子または１価の脂肪族基であり、１分子中のｎ個のＲ1は同一であっても異なっていてもよく、
ｎは１以上の整数である。］
で示される化合物である。
Ｒの例は、酸素原子を有していてもよい脂肪族基（例えば炭素数１〜２０）、芳香族基（例えば炭素数６〜２０）または芳香脂肪族基（例えば炭素数７〜３０）、ヒドロキシアルキル（例えば炭素数１〜２０）基である。Ｒ1である脂肪族基は、例えば、炭素数１〜３０であってよく、アルキル基であることが好ましい。ｎは１または２であることが好ましい。
【００１２】
オキセタン化合物（Ａ）の具体例としては、
４，４'−（３−エチルオキセタン−３−イルメチルオキシメチル）ビフェニル（ＯＸＢＰ）、３−エチル−３−ヒドロキシメチルオキセタン（ＥＨＯ）、１,４−ビス［｛（３−エチル−３−オキセタニル）メトキシ｝メチル］ベンゼン（ＸＤＯ）、ジ［１−エチル（３−オキセタニル）］メチルエーテル（ＤＯＸ）、ジ[1−エチル（3−オキセタニル）]メチルエーテル（ＤＯＥ）、1,6−ビス[（3−エチル−3−オキセタニル）メトキシ]ヘキサン（ＨＤＢ）、９,９−ビス［２−メチル−４−｛２−（３−オキセタニル）｝ブトキシフェニル］フルオレン、９,９−ビス［４−［２−｛２−（３−オキセタニル）｝ブトキシ］エトキシフェニル］フルオレンなどの２官能オキセタン化合物や、オキセタン化ノボラック樹脂などの多官能オキセタン化合物が挙げられる。これらの化合物は、市場で容易に入手することができる。
【００１３】
4,4'-(3-エチルオキセタン-3-イルメチルオキシメチル)ビフェニル（ＯＸＢＰ）：
2008163311.tif 000003
及び3-エチル-3-ヒドロキシメチルオキセタン（ＥＨＯ）：
2008163311.tif 000004
が特に好ましい。
オキセタン化合物（Ａ）は、１種単独または２種以上の混合物であってよい。
【００１４】
硬化剤（Ｂ）は、有機カルボン酸、有機カルボン酸無水物または有機カルボン酸エステルである。硬化剤（Ｂ）は、分子中に２個以上のカルボキシル基またはエステル基を有する化合物、または分子中に１個以上の酸無水物基を有する化合物であることが好ましい。
【００１５】
有機カルボン酸において、炭素数は１〜３０であることが好ましい。有機カルボン酸は、脂肪族カルボン酸（例えば炭素数１〜１０）、脂環式カルボン酸（例えば炭素数４〜１０）、芳香族カルボン酸（例えば炭素数６〜１８）または芳香脂肪族カルボン酸（例えば炭素数７〜２０）であることが好ましい。
有機カルボン酸の具体例としては、炭酸、マレイン酸、フマル酸、コハク酸、ヘキサヒドロフタル酸、テトラヒドロフタル酸、メチルテトラヒドロフタル酸、アジピン酸、シュウ酸、テレフタル酸などの二塩基酸、トリメリット酸などの三塩基酸、ピロメリット酸などの四塩基酸、ポリアクリル酸誘導体のような、１分子内に５個以上のカルボン酸基を有するポリカルボン酸類が挙げられる。有機カルボン酸無水物および有機カルボン酸エステルの具体例は、これら有機カルボン酸の具体例の無水物およびエステルである。
【００１６】
有機カルボン酸エステルは、有機カルボン酸とアルコールとのエステルである。アルコールは、炭素数１〜２０、例えば１〜１０であってよく、一価〜五価のアルコール、特に一価のアルコールである。アルコールとしては、飽和または不飽和の脂肪族アルコール、脂環式アルコール、芳香族アルコール、または芳香脂肪族アルコールが挙げられる。アルコールの具体例は、メタノール、エタノール、プロパノール、ブタノール、ヘキサノール、オクタノール、ノナノール、デカノール、ドデカノール、トリデカノール、ヘキサデカノール、オクタデカノール、イコサノール、アリルアルコール、フェノール、ナフトール、ベンジルアルコール、オクチルフェノール、ノニルフェノールである。
【００１７】
硬化剤はこれらの具体例に限定されるものではなく、オキセタン化合物と反応性を有するカルボキシル基、カルボン酸無水物基またはカルボン酸エステル基を有する化合物であれば、その種類に何ら制限はない。
【００１８】
硬化剤としては酸無水物、特に二塩基酸の無水物が特に好ましい、酸無水物の具体例は、無水マレイン酸、無水フタル酸、シクロヘキサンジカルボン酸無水物（例えば、1,2-シクロヘキサンジカルボン酸無水物)が挙げられる。
カルボン酸無水物を使用する場合は、酸無水物基１個（１当量）がカルボキシル基２個（２当量）に相当するという条件の下、配合量を決定する。
【００１９】
硬化剤（Ｂ）は、オキセタン化合物（Ａ）のオキセタン環１つ（１当量）につき、硬化剤（Ｂ）のカルボキシル基（またはエステル基）が１.２〜２.５個（１.２〜２.５当量）となるように配合するのが好ましく、１.５〜２個（１.５〜２.０当量）となるように配合することがより好ましい。硬化剤の量がこの範囲にあると、未反応基が生じることがなく、架橋構造が密になり、樹脂の吸水率などの特性がさらに良好である。
硬化剤（Ｂ）は、１種単独または２種以上の混合物であってよい。
【００２０】
本発明の樹脂組成物が、優れた速硬化性を発揮するには、硬化触媒（Ｃ）を用いることが必須である。硬化触媒は、オキセタン化合物（Ａ）と硬化剤（Ｂ）との反応を促進する化合物であり、希土類ルイス酸である。「ルイス酸」とは、Ｇ.Ｎ.Ｌｅｗｉｓにより定義されているように、電子対を受け取り得る物質を意味する。希土類ルイス酸は、希土類金属元素を含むルイス酸である。
【００２１】
希土類金属元素は、一般に、ランタノイド系元素またはアクチノイド系元素、特にランタノイド系元素である。ランタノイド元素である希土類金属元素の具体例としては、ランタン（Ｌａ）、セリウム（Ｃｅ）、プラセオジウム（Ｐｒ）、ネオジウム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）が挙げられる。希土類金属元素は、ランタン（La）、サマリウム（Sm）、ユウロピウム（Eu）またはイッテルビウム（Yb）であることが特に好ましい。
【００２２】
希土類ルイス酸の例としては、希土類金属元素の有機酸エステル塩、希土類金属元素と炭素原子とが結合している有機金属化合物、金属アルコラート、金属フェノレート、金属カルボキシレート、金属錯体が挙げられる。
【００２３】
希土類ルイス酸の例は、一般式：
ＭＸｍ・Ｌｎ 
［式中、Ｍは，希土類金属元素の金属イオンであり、
Ｘはアニオンであり、
ＬはＭに配位力のある中性分子であり、
ｍは金属Ｍの原子価数であり、
ｎは０〜１０の整数である。］
で表されるルイス酸であってよい。
【００２４】
Ｍは金属イオンであり、希土類金属元素によって構成される。
アニオンＸとしては、ハロゲンアニオン、トリフレート（即ち、トリフルオロメタンスルホネート）[（ＯＴｆ）3]アニオン、アセチルアセトナートアニオンなどのフッ素原子等で置換されていても良いアルカンジオナートアニオン（アルカンの炭素数例えば１〜３０）、パーフルオロアルキルスルホナートアニオン、ビス（パーフルオロアルキルスルホニル）アミドアニオン、トリス（パーフルオロアルキルスルホニル）メチドアニオンなどが挙げられる。
中性分子Ｌが配位していても差し支えない。この中性分子Ｌは、Ｍに配位する分子であって、例えば水やジエチルエーテルなどのエーテル類が挙げられる。その数ｎは０〜１０、例えば１〜６である。
希土類ルイス酸は、式：
ＭＸｍ
[式中、Ｍ、Ｘ、ｍは上記と同意義である。]
で示される化合物であることが好ましい。
【００２５】
希土類ルイス酸の好ましい具体例として、ランタントリフレート、ランタンアセチルアセトナート、ランタントリス(6，6，7，7，8，8，8-ヘプタフルオロ-2，2-ジメチル-3，5-オクタンジオナート）、ユウロピウムトリフレート、ユウロピウムアセチルアセトナート、ユウロピウムトリス(6，6，7，7，8，8，8-ヘプタフルオロ-2，2-ジメチル-3，5-オクタンジオナート）、イッテルビウムトリフレート、イッテルビウムアセチルアセトナート、イッテルビウムトリス(6，6，7，7，8，8，8-ヘプタフルオロ-2，2-ジメチル-3，5-オクタンジオナート）、サマリウムトリフレート、サマリウムアセチルアセトナート、サマリウムトリス(6，6，7，7，8，8，8-ヘプタフルオロ-2，2-ジメチル-3，5-オクタンジオナート）等が挙げられる。
ランタン（La）、サマリウム（Sm）、ユウロピウム（Eu）またはイッテルビウム（Yb）のトリフレートまたはアセチルアセトナートが特に好ましい。
硬化触媒（Ｃ）は、１種単独または２種以上の混合物であってよい。
【００２６】
硬化触媒（Ｃ）の量としては、オキセタン化合物（Ａ）と硬化剤（Ｂ）の合計１００重量部に対して、０.００１〜５重量部、特に０．０１〜１重量部で配合することが好ましいが、本発明の樹脂組成物の特性を損なわなければ、この範囲外であっても何ら差し支えない。
【００２７】
本発明の熱硬化性オキセタン組成物は、必要に応じてカップリング剤、離型剤、滑剤、充填材、酸化防止剤等の添加剤を含んでいてもよい。添加剤の量は、オキセタン化合物（Ａ）と硬化剤（Ｂ）の合計１００重量部に対して、１００重量部以下、例えば７０〜１０重量部であってよい。
【００２８】
本発明の組成物は、成分（Ａ）と（Ｂ）と（Ｃ）を混合することにより製造できる。組成物は加熱することにより硬化させることができる。硬化温度は、１７０℃以下、好ましくは１５０℃以下、特に１４０℃以下である。一般に、硬化温度の下限は、９０℃である。硬化時間は、一般に１０分〜５時間、特に３０分〜４時間である。加熱ニーダー、熱ロール等の設備により加熱混練する、一般的な手法が適用できる。
組成物が硬化することにより、オキセタン化合物（Ａ）から誘導された繰返単位と硬化剤（Ｂ）から誘導された繰返単位とを有する重合体が得られる。硬化物は、室温（２５℃）〜１００℃、特に３０℃で固形状である。
【実施例】
【００２９】
以下、実施例により本発明を具体的に説明するが、本発明は実施例によって何ら限定されるものではない。
以下において、％および部は、特記しない限り、重量％および重量部を表す。
【００３０】
以下において、物性は次のようにして測定した。
硬化性
硬化物（重合物）の外観を目視により判断した。
良好：  充分に固化している。
不良：  固化が不充分である。
硬度
硬化物の硬度（表面硬度）はデュロメーターを用いてJIS K7215に従って測定した。
【００３１】
引張試験
厚さ1ｍｍの硬化物を幅１０ｍｍ長さ１００ｍｍに切り出し、ユニバーサル試験機（テンシロン）を用い、チャック間距離４０ｍｍ引張速度１ｍｍ／分で試験を行い評価した。
耐溶剤性
硬化物をアセトン、メタノール、トルエン、酢酸エチル、水の５種類の溶剤のそれぞれの中に室温（２５℃）で７０時間浸漬し、重量変化を測定することにより、耐溶剤性を評価した。
良好：  全ての溶剤で重量変化がほとんどなし（重量変化  ０．５％未満）
不良：  いずれかの溶剤で重量変化があり（重量変化  ３％以上）
【００３２】
実施例１〜４
表１に示したオキセタン化合物（Ａ）、硬化剤（Ｂ）および硬化触媒（Ｃ）を混合し、樹脂組成物を得た。必要により、混合時に、室温（２５℃）に冷却した。
樹脂組成物（約２５ｇ）をアルミ容器（直径１３．４ｃｍの円形底面を有する円柱状容器）に仕込んだ。アルミ容器を140℃の温度に設定したオーブンに入れ、30分間加熱した。得られた硬化物の物性（硬度、引張強度等）の測定を行った。結果を表１に示す。
【００３３】
【表１】
2008163311.tif 000005
各成分の量の単位は重量部である。
【００３４】
表１中、略号の意味は次のとおりである。
ＯＸＢＰ：  ４，４’−（３−エチルオキセタン−３−イルメチルオキシメチル）ビフェニル
ＥＨＯ：  ３−エチル−３−ヒドロキシメチルオキセタン
ＭＡ：  無水マレイン酸
ＣＨＡ：  1,2-シクロヘキサンジカルボン酸無水物
Sm(OTf)3：  サマリウムトリフレート
【００３５】
実施例５
４，４’−（３−エチルオキセタン−３−イルメチルオキシメチル）ビフェニル（OXBP）  41部、３−エチル−３−ヒドロキシメチルオキセタン（EHO）  11.6部、無水マレイン酸（MA）  23.4部およびSm(OTf)3 （硬化触媒）0.07部混合し、樹脂組成物を得た。
樹脂組成物（約２５ｇ）をアルミ容器（直径１３．４ｃｍの円形底面を有する円柱状容器）に仕込んだ。アルミ容器を140℃の温度に設定したオーブンに入れ、30分間加熱した。得られた硬化物の三点曲げ試験を行った。結果を表２に示す。
三点曲げ試験の測定方法は次のとおりであった。
厚さ１ｍｍの硬化物を幅２０ｍｍ、長さ４０ｍｍのサンプルに切出し試験片とした。ユニバーサル試験機（テンシロン）を用い、エッジスパン３２ｍｍで速度２ｍｍ／分で三点曲げ強度を評価した。三点曲げ試験において、弾性率、最大点応力、破断点ひずみ、最大点ひずみ、破断点応力を測定した。
【００３６】
【表２】
2008163311.tif 000006
【００３７】
実施例６〜１７および比較例１〜６
実施例１と同様にして、表３〜５に示す成分を使用して組成物を調製し、次いで硬化を行った。目視により硬化性を評価した。結果を表３〜５に示す。
【００３８】
【表３】
2008163311.tif 000007
各成分の量の単位はミリモルである。
【００３９】
【表４】
2008163311.tif 000008
各成分の量の単位はミリモルである。
【００４０】
【表５】
2008163311.tif 000009
各成分の量の単位はミリモルである。
【００４１】
表３〜５中、略号の意味は次のとおりである。
ＯＸＢＰ：  ４，４’−（３−エチルオキセタン−３−イルメチルオキシメチル）ビフェニル
ＥＨＯ：  ３−エチル−３−ヒドロキシメチルオキセタン
ＤＯＥ：  ジ[1−エチル（3−オキセタニル）]メチルエーテル
ＸＤＯ：１,４−ビス［｛（３−エチル−３−オキセタニル）メトキシ｝メチル］ベンゼン
ＨＤＢ：  1,6−ビス[（3−エチル−3−オキセタニル）メトキシ]ヘキサン
ＭＡ：  無水マレイン酸
ＣＨＡ：  1,2-シクロヘキサンジカルボン酸無水物
ＰＡ：  無水フタル酸
Sm(OTf)3：  サマリウムトリフレート
Yb(OTf)3：  イッテルビウムトリフレート
La(OTf)3  ランタントリフレート
La(acac)3：  ランタンアセチルアセトナート
Eu(FOD)3：  ユウロピウムトリス(6，6，7，7，8，8，8-ヘプタフルオロ-2，2-ジメチル-3，5-オクタンジオナート）
ZnI2：  ヨウ化亜鉛
ZnCl2：  塩化亜鉛
Cu(OTf)2：  銅トリフレート
【００４２】
実施例１８
OXBP/EHO/SA組成物の硬化及び硬化物の評価
４，４’−（３−エチルオキセタン−３−イルメチルオキシメチル）ビフェニル（OXBP）35.4mmol、３−エチル−３−ヒドロキシメチルオキセタン(EHO)37.8mmol、無水コハク酸(SA)62.7mmol、トリフルオロメタンスルホン酸サマリウム（0.050mmol）をアルミ容器に仕込み、145℃で3時間加熱した。同様の反応を６回行い、それぞれ得られた硬化物の力学特性をJIS 7113に準拠したプラスチックの引張試験方法にて評価した。結果を表６に示す。
【００４３】
【表６】
2008163311.tif 000010
【００４４】
実施例１９
オキセタン/硬化剤/硬化触媒における硬化物の収率と評価
表７に示したオキセタン化合物（Ａ）および硬化剤（Ｂ）をアルミ容器に仕込み、ホットプレ−ト上で低温でゆっくり溶解させた後、メタノールに溶解した硬化触媒（Ｃ）を添加した。ホットプレートで数秒加熱した後、表８中の所定の温度に設定したオーブンに入れ４時間加熱した。得られた硬化物の物性（硬度）の測定を行った。結果を表８に示す。
【００４５】
【表７】
2008163311.tif 000011
（各成分の量の単位はミリモルである。）
【００４６】
表７中、略号の意味は次のとおである。
ＯＸＢＰ：  ４，４’−（３−エチルオキセタン−３−イルメチルオキシメチル）ビフェニル
ＨＤＢ：  1,6−ビス[（3−エチル−3−オキセタニル）メトキシ]ヘキサン
ＭＴ：テレフタル酸ジメチル
ＭＳ：コハク酸ジメチル
ＤＰＣ：炭酸ジフェニル
ＤＭＯ：シュウ酸ジメチル
【００４７】
表１〜７からわかるように、本発明の熱硬化性オキセタン組成物は、実用上、極めて優れた硬化特性を示す。また、表１および表６からわかるように、本発明により得られた硬化物は、優れた機械的特性および耐溶剤性を有する。